Brevet FR2917738A1 — publié le 20081226

Compositions thermoplastiques ignifugées La présente invention concerne des compositions thermoplastiques ignifugées comprenant en tant qu'agents ignifugeants des composés organophosphorés. Ces compositions permettent la réalisation de parties thermoplastiques ne provoquant pas de détérioration de l'aspect de surface de parties métalliques par corrosion ou dépôt. L'invention concerne aussi des articles comprenant des parties thermoplastiques ignifugées et des parties métalliques. ART ANTERIEUR Les compositions à base de résines thermoplastiques sont utilisées pour la réalisation d'articles par différents procédés de mise en forme. Ces articles doivent présenter des propriétés mécaniques élevées mais également des propriétés de résistance chimique, d'isolation électrique, ainsi qu'une bonne ignifugation lorsque ces pièces rentrent en combustion. Un des aspects important est que ces pièces ne doivent pas rentrer en combustion, c'est à dire ne pas produire de flammes ; ou alors rentrer en combustion mais à des températures les plus élevées possibles. L'ignifugation des compositions à base de matrice thermoplastique a été étudiée depuis très longtemps. Ainsi, les ignifugeants principaux utilisés sont le phosphore rouge, les composés halogénés tels que les polybromodiphényles, les polybromodiphénoxydes, les polystyrènes bromés, des composés organiques azotés appartenant à la classe des triazines telles que la mélamine ou ses dérivés comme le cyanurate de mélamine et plus récemment les phosphates, polyphosphates et pyrophosphates de mélamine, les acides organo-phosphoreux et leurs sels. Toutefois, la demanderesse a mis en évidence l'existence d'un problème de détérioration de l'aspect de surface de parties métalliques qui sont en contact ou à proximité de parties thermoplastiques ignifugées. Ainsi il a été observé, que la plupart des agents ignifugeants compris dans des parties thermoplastiques vont conduire à la corrosion de la surface des parties métalliques, notamment sous l'influence de facteurs extérieurs tels que la température, l'eau et/ou 'oxygène. Par ailleurs, ces agents ignifugeants, ou leurs dérivés, se déposent sur la surface des parties métalliques, par des phénomènes de migration et/ou d'extraction dans la matrice thermoplastique. Ces marques de corrosion et de dépôt sur les parties métalliques conduisent à terme à une diminution de leur durée de vie et à la modification de certaines de 10 leurs propriétés intrinsèques, telles que leur conductivité électrique. Partant de ce problème, il existait ainsi un besoin de trouver des agents ignifugeants, parfaitement aptes à l'ignifugation des compositions thermoplastiques ignifugées, qui soient en outre capables de ne pas détériorer la 15 surface des parties métalliques en contact ou à proximité ; ainsi que des articles comprenant des parties plastiques et des parties métalliques ayant un bon aspect de surface, notamment dans un environnement comprenant de l'eau et/ou de l'oxygène à différentes températures. 20 INVENTION La demanderesse a découvert de manière inattendue que l'utilisation de composés ignifugeants organophosphorés dans une matrice thermoplastique permettait de réaliser une partie thermoplastique n'entraînant pas, ou limitant, une détérioration de la surface d'une partie métallique située en contact ou à proximité 25 de ladite partie thermoplastique. Par ailleurs, ces compositions thermoplastiques présentent un niveau d'ignifugation très satisfaisant et de bonnes propriétés mécaniques. 30 La présente invention a ainsi pour objet l'utilisation d'un composé organophosphoré dans une matrice thermoplastique pour réaliser une partie thermoplastique permettant d'empêcher, de diminuer ou de réduire la dégradation de l'aspect de surface d'une partie métallique située en contact ou à proximité de la partie thermoplastique. La distance entre la partie métallique et la partie thermoplastique est généralement inférieure ou égale à 1 cm, préférentiellement inférieure ou égale à 0,5 cm, plus préférentiellement encore inférieure ou égale à 0,1 cm. La partie métallique peut être constitué d'un métal ou d'un alliage de différents métaux, éventuellement recouvert, en totalité ou partiellement, par un dépôt métallique. La partie métallique peut par exemple comprendre un ou plusieurs métaux choisis dans le groupe comprenant le cuivre, le zinc, le nickel et l'argent. On peut citer à titre d'exemple un alliage de cuivre et de zinc pouvant être partiellement recouvert par un dépôt d'argent, d'un mélange d'argent et de nickel, ou encore d'un mélange d'argent et d'étain. Tous les composés organophosphorés, notamment ceux classiquement utilisés en tant qu'agent ignifugeant des matrices thermoplastiques peuvent être utilisés selon l'invention. On entend par composé organophosphoré un composé comprenant au moins une liaison covalente phosphore/carbone et/ou une liaison covalente phosphore/oxygène associée à une liaison double phosphore/oxygène. On préfère particulièrement les composés organophosphorés qui sont à l'état solide à une température de 25 C. On préfère notamment comme les composés organophosphorés, les acides phosphiniques ou leurs sels, tels que l'acide 2-carboxyéthyl(phényl)phosphinique, les acides phosphoniques ou leur sels, les phosphites tels que le triphénylphosphite, le triméthylphosphite, les organophosphates tels que le résorcinol bis(diphénylphosphate) et le bisphénol A bis(diphénylphosphate), les phosphonates tels que le diméthylphosphonate, les polyphosphates tels que les polyphosphates de mélamine, les polyphosphates d'ammonium, et les oxydes de phosphine tels que l'oxyde de triphénylphosphine, l'oxyde de tri-(3-hydroxypropyl)phosphine, et les oxydes de bis(p-hydroxyphényl) alkyl phosphine. On préfère tout spécialement comme composés organophosphorés les sels d'acides phosphiniques de formule (I) : Z dans laquelle : R~ et R2 sont identiques ou différents et représentent une chaîne alkyle linéaire ou branchée comprenant de 1 à 6 atomes de carbones, 10 préférentiellement de 1 à 3 atomes de carbones, et/ou un radical aryle ; - M représente un ion calcium, magnésium, aluminium et/ou zinc, préférentiellement un ion magnésium et/ou aluminium ; 15 - Z représente 2 ou 3, préférentiellement 3. R' et R2 peuvent être identiques ou différents et représenter un méthyle, éthyle, npropyl, isopropyl, n-butyl, ter-butyl, n-pentyl et/ou aryle tel qu'un phényle par exemple. M est préférentiellement un ion aluminium. Comme composé organophosphoré, on préfère particulièrement les sels ou acides phosphiniques choisis par exemple parmi le groupe comprenant : l'acide diméthyl phosphinique, l'acide éthylméthyl phosphinique, l'acide diéthyl phosphinique, l'acide méthyl-n-propyl phosphinique, et/ou leur mélange. Différents acides phosphiniques peuvent notamment être utilisés en combinaison. Ces composés sont par exemple décrits dans le brevet US6255371. Ces sels d'acides phosphiniques peuvent être préparés selon les méthodes usuelles bien 20 25 connues de l'homme du métier, telle que par exemple celle décrite dans le brevet EP 0699708. Ces sels d'acides phosphiniques peuvent être utilisés sous différentes formes dépendantes de la nature du polymère et des propriétés désirées. Par exemple, pour obtenir une bonne dispersion dans le polymère, un sel d'acide phosphinique peut être sous forme de fines particules. La partie thermoplastique selon l'invention peut comprendre de 1 à 30 % en poids, préférentiellement de 5 à 25 % en poids de composés organophosphorés. On peut notamment utiliser en association avec un composé organophosphoré, notamment un acide phosphinique ou son sel, un composé produit de réaction entre l'acide phosphorique et la mélamine et/ou un produit de réaction entre l'acide phosphorique et un dérivé de condensation de la mélamine. Ce composé peut être choisi par exemple parmi le groupe comprenant les produits de réaction suivants : polyphosphate de mélamine, polyphosphate de mélam, et polyphosphate de mélem, et/ou leur mélange. Il est particulièrement préférable d'utiliser un polyphosphate de mélamine ayant des chaînes d'une longueur supérieure à 2, et en particulier supérieure à 10. Ces composés sont notamment décrits dans le brevet W09839306 et US6255371. Ces composés peuvent être également obtenus par des procédés autres que ceux basés sur la réaction directe avec un acide phosphorique. Par exemple, le polyphosphate de mélamine peut être préparé par réaction de la mélamine avec de l'acide polyphosphorique (voir W09845364), mais également par condensation du phosphate de mélamine et du pyrophosphate de mélamine (voir W09808898). Comme matrice thermoplastique selon l'invention, on peut notamment utiliser les résines oléfiniques tels que le polyéthylène, polypropylène, et polybutylène, polyisobutylène, les résines styréniques tels que les polystyrènes et copolymères acrylonitrile butadiène styrène, les polyamides, les polyactétals, les polyesters tels que le polyéthylène téréphthalate et le polybutylène téréphthalate, les polycarbonates, les polyester carbonates, les résines polysulfones, les polyphénylènes oxydes, les polyphénylène éthers, les polyphénylènes sulfides, les polymères vinyliques et leurs copolymères comme l'acétate de polyvinyle, l'alcool polyvinylique, le chlorure de polyvinyle, leurs dérivés et/ou leurs mélanges. Comme polyamide selon l'invention, on peut citer les polyamides et copolyamides semicristallins ou amorphes, tels que les polyamides aliphatiques, polyamides semi-aromatiques et plus généralement, les polyamides linéaires obtenus par polycondensation entre un diacide saturé aliphatique ou aromatique, et une diamine primaire saturée aromatique ou aliphatique, les polyamides obtenus par condensation d'un lactame, d'un aminoacide ou les polyamides linéaires obtenus par condensation d'un mélange de ces différents monomères. Plus précisément, ces copolyamides peuvent être, par exemple, le polyadipamide d'hexaméthylène, les polyphtalamides obtenus à partir d'acide téréphtalique et/ou isophtalique, les copolyamides obtenus à partir d'acide adipique, d'hexaméthylène diamine et de caprolactame. Selon un mode de réalisation préférentiel de l'invention, la matrice thermoplastique est un polyamide choisi dans le groupe comprenant le polyamide 6, le polyamide 66, le polyamide 11, le polyamide 12, le polymétaxylylènediamine (MXD6), les mélanges et copolymères à base de ces polyamides. Le polyamide est préférentiellement choisi dans le groupe comprenant les polyamides obtenus par polycondensation d'un diacide carboxylique linéaire avec une diamine linéaire ou cyclique comme le PA 6.6, PA 6.10, PA 6.12, PA 12.12, PA 4.6, MXD 6 ou entre un diacide carboxylique aromatique et une diamine linéaire ou aromatique comme les polytéréphtalamides, polyisophtalamides, polyaramides, les polyamides obtenus par polycondensation d'un aminoacide sur lui-même, l'amino-acide pouvant être généré par l'ouverture hydrolytique d'un cycle lactame tels que, par exemple PA 6, PA 7, PA 11, PA 12. La composition de l'invention peut également comprendre les copolyamides dérivés notamment des polyamides ci-dessus, ou les mélanges de ces polyamides ou copolyamides. Les polyamides préférés sont le polyhexaméthylène adipamide, le polycaprolactame, ou les copolymères et mélanges entre le polyhexaméthylène adipamide et le polycaprolactame. On utilise généralement des polyamides de poids moléculaires adaptés aux procédés de moulage par injection, bien que l'on puisse utiliser aussi des polyamides de plus faibles viscosités. La matrice polyamide peut notamment être un polymère comprenant des chaînes macromoléculaires étoiles ou H, et le cas échéant des chaînes macromoléculaires linéaires. Les polymères comprenant de telles chaînes macromoléculaires étoiles ou H sont par exemple décrits dans les documents FR2743077, FR2779730, US5959069, EP0632703, EP0682057 et EP0832149. Selon une autre variante particulière de l'invention, la matrice polyamide de l'invention peut être un polymère de type arbre statistique, de préférence un copolyamide présentant une structure arbre statistique. Ces copolyamides de structure arbre statistique ainsi que leur procédé d'obtention sont notamment décrits dans le document WO99/03909. La matrice de l'invention peut également être une composition comprenant un polymère thermoplastique linéaire et un polymère thermoplastique étoile, H et/ou arbre tels que décrits ci-dessus. La matrice de l'invention peut également comprendre un copolyamide hyperbranché du type de ceux décrits dans le document WO 00/68298. La composition de l'invention peut également comprendre toute combinaison de polymère thermoplastique linéaire, étoile, H, arbre, copolyamide hyperbranché tel que décrit ci-dessus. La composition selon l'invention présente préférentiellement de 40 à 80 % en poids de polyamide, par rapport au poids total de la composition. La composition de l'invention peut également comprendre d'autres composés ou additifs généralement utilisés dans des compositions à base de matrice thermoplastique, tel que par exemple : charges de renfort ou de remplissage, des30 stabilisants thermiques, des nucléants, des plastifiants, des ignifugeants, des agents suppresseurs de fumées, du borate de zinc, des antioxydants, des anti-UV, des colorants, des azurants optiques, des lubrifiants, des agents anti-collage (anti-blocking), des agents matifiants tel que l'oxyde de titane, des agents de mise en oeuvre, des élastomères, des agents d'adhésion, des agents dispersants, des pigments, des agents modifiants la résistance aux chocs, des capteurs ou absorbeurs d'oxygène actifs, des agents pour le marquage laser, et/ou des catalyseurs. La composition de l'invention peut notamment comprendre des charges de renfort ou de remplissage choisi dans le groupe comprenant les charges fibreuses telles que les fibres de verre, les fibres d'aramides et les fibres de carbone ; et/ou des charges minérales, telles que les argiles alumino-silicates, les kaolin, les wollastonites, les talcs, les carbonates de calcium, les fluoro-micas, les phosphates de calcium et dérivés, et la poudre de verre. La concentration pondérale des charges de renfort est comprise avantageusement entre 1 % et 50 0/0 en poids par rapport au poids total de la composition, de préférence entre 15 et 50 %. Il n'y a pas de limitation aux types d'agents modifiants la résistance aux chocs. Ce sont généralement des polymères d'élastomères qui peuvent être utilisés à cet effet. Les agents modificateurs de la résilience sont généralement définis comme ayant un module de traction ASTM D-638 inférieur à environ 500 MPa. Des exemples d'élastomères convenables sont les éthylène-ester acrylique-anhydride maléïque, les ethylène-propylène-anhydride maléïque, les EPDM (ethylènepropylène-diène momonère) avec éventuellement un anhydride maléïque greffé. La concentration pondérale en élastomère est avantageusement comprise entre 0,1 et 30 % par rapport au poids total de la composition. Les matériaux et compositions de l'invention sont généralement obtenus par mélange des différents constituants à chaud, par exemple dans une extrudeuse mono ou bivis, à une température suffisante pour maintenir la résine polyamide en milieu fondu ; ou à froid dans un mélangeur mécanique notamment. Généralement, le mélange obtenu est extrudé sous forme de joncs qui sont coupés en morceaux pour former des granulés. Les composés organophosphorés peuvent être ajoutés à n'importe quel moment du processus de fabrication du matériau plastique, notamment par mélange à chaud ou à froid avec la matrice thermoplastique. L'addition des composés et des additifs peut être réalisée par ajout de ces composés dans la matrice thermoplastique fondue sous forme pure ou sous forme de mélange concentré dans une matrice telle que par exemple une matrice thermoplastique. Les granulés obtenus sont alors utilisés comme matière première pour alimenter les procédés de fabrication d'articles tels que les procédés d'injection, d'extrusion, d'extrusion-soufflage. L'invention concerne aussi un article comprenant au moins en contact ou à proximité une partie métallique et une partie thermoplastique ; ladite partie thermoplastique comprenant en tant qu'agent ignifugeant un composé organophosphoré. 20 La présente invention vise aussi un procédé de fabrication d'un article tel que décrit précédemment comprenant au moins une étape de mélange dans une matrice thermoplastique d'un composé organophosphoré. Comme explicité précédemment, le composé organophosphoré peut être ajouté à n'importe quel 25 moment du processus de fabrication du matériau plastique, notamment par mélange à chaud ou à froid avec la matrice thermoplastique. Ces articles peuvent être obtenus par mise en forme de la composition de l'invention, par toute technique de transformation plastique, comme par exemple 30 par extrusion, par moulage tel que par exemple moulage par compression, moulage par thermoformage ou par rotomoulage ; par injection tel que par exemple par moulage par injection ou par injection soufflage.15 L'invention concerne tout particulièrement des articles électriques ou électroniques, comprenant au moins une partie thermoplastique et au moins une partie métallique, tels que par exemple des prises électriques, des disjoncteurs électriques, des programmateurs, notamment pour appareils électroménagers, des alarmes antivols, des interrupteurs électriques, des adaptateurs électriques, des câbles, des batteries et testeurs de batteries, des téléphones, et des bobines. Un langage spécifique est utilisé dans la description de manière à faciliter la compréhension du principe de l'invention. II doit néanmoins être compris qu'aucune limitation de la portée de l'invention n'est envisagée par l'utilisation de ce langage spécifique. Des modifications, améliorations et perfectionnements peuvent notamment être envisagés par une personne au fait du domaine technique concerné sur la base de ses propres connaissances générales. Le terme et/ou inclut les significations et, ou, ainsi que toutes les autres combinaisons possibles des éléments connectés à ce terme. D'autres détails ou avantages de l'invention apparaîtront plus clairement au vu des exemples donnés ci-dessous uniquement à titre indicatif. PARTIE EXPERIMENTALE Exemple 1 : Fabrication de granulés de polyamide Des compositions sont préparées par mélange des composants dans des proportions indiquées dans le tableau 1 ci-dessous, sur une extrudeuse double- vis Werner & Pfleiderer ZSK 40, ayant une vitesse de vis de 200 rpm et une sortie de 35 kg/h, à une température de 270 C. Les fibres de verre sont ajoutées au mélange à la gorge de l'extrudeuse. Le mélange est extrudé sous forme de joncs qui sont coupés pour obtenir des granulés. Les compositions réalisées sont les suivantes : A : La composition comprend du polyamide 66 (PA66) ayant un indice de viscosité de 140 ml/g, selon la norme ISO 307, mesuré dans l'acide formique, et un Mn de 17600 g/mol, mesurée par GP ; et - 30 % en poids de fibres de verre 983 de Vetrotex B : La composition comprend le même PA 66 que dans la composition A, et -7 % en poids de phosphore rouge (par introduction de 10 % de masterbatch : Masteret 24470 - Masterbatch 70/30 Italmatch) - 25 % en poids de fibres de verre 983 de Vetrotex C : La composition comprend le même PA 66 que dans la composition A, et 21 % en poids de polystyrène bromé : PDBS 80 (Chemtura) - 30 % en poids de fibres de verre 983 de Vetrotex - 6 % en poids de borate de zinc D : La composition comprend le même PA 66 que dans la composition A, et -11,6 % en poids de diéthylphosphinate d'aluminium (Clariant) 5,8 % en poids de polyphosphate de mélamine M200 (Ciba) 30 % en poids de fibres de verre 983 de Vetrotex 20 Exemples 2 : Test de la résistance à la détérioration de la surface de parties métalliques 10 g de polymère en granulés sont introduits dans un flacon en verre avec 1 g 25 d'un article métallique, ayant une surface de 6 cm2, et 2 ml d'eau distillée. Le flacon est bouché et placé dans une étude à 80-90 C pendant 7 jours. Dans l'exemple Cl, aucun granulé n'est mis en présence d'un article métallique. Les articles métalliques sont alors récupérés et on observe la présence de taches 30 de corrosion ou de dépôts. La nature de la corrosion est appréciée par une observation au microscope électronique à balayage et microanalyse X quantitative (SEM/EDAX) Philips XL30. 10 15 12 Les résultats sont mentionnés dans le Tableau ci-dessous : Tableau 1 Cl C2 C3 C4 1 Granulés aucun Composition Composition Composition Composition A B C D Observation Présence Présence Présence Présence de Présence visuelle de taches de taches de taches et taches et de taches très très limitées des dépôts des dépôts très limitées limitées blancs Observation Cu / Zn Cu / Zn Cu/Zn Cu/Zn Cu/Zn SEM/EDAX oxydes oxydes oxydes oxydes oxydes Dépôt de Dépôt de Léger phosphore brome dépôt de phosphore On observe ainsi une diminution significative de la corrosion des pièces métalliques ainsi que des dépôts en surface en passant des systèmes ignifugeants de phosphore rouge, les plus mauvais, aux composés organophosphorés selon l'invention, qui sont les meilleurs ; pour des prestations en termes de propriétés ignifugeantes identiques voire meilleures (GWFT 960 C à 1 mm et UL VO à 0,8 mm). L'évaluation qualitative de la surface des pièces métalliques après les tests démontre de manière évidente que la nature chimique des systèmes organophosphorés a une incidence nettement plus faible sur la génération d'espèces corrosives et/ou de dépôts, et par voie de conséquence sur la durée de vie de ces mêmes pièces, que les systèmes ignifugeants traditionnels de type bromés ou de phosphore rouge. Par ailleurs il est à noter que la composition D selon l'invention présente une 20 classification VO au test UL94 avec des éprouvettes moulées de 0,8 mm d'épaisseur ; alors que la composition A présente une classification NC (non classifiable) selon le test UL 94. REVENDICATIONS 1. Utilisation d'un composé organophosphoré dans une matrice thermoplastique pour réaliser une partie thermoplastique permettant d'empêcher, de diminuer ou de réduire la dégradation de l'aspect de surface d'une partie métallique située en contact ou à proximité de la partie thermoplastique. 2. Utilisation selon la revendication 1, caractérisée en ce que le composé organophosphoré est à l'état solide à une température de 25 C. 3. Utilisation selon la revendication 1 ou 2, caractérisée en ce que le composé organophosphoré est choisi dans le groupe comprenant les acides phosphiniques ou leurs sels, tels que l'acide 2-carboxyéthyl(phényl)phosphinique, les acides phosphoniques ou leur sels, les phosphites tels que le triphénylphosphite, le triméthylphosphite, les organophosphates tels que le résorcinol bis(diphénylphosphate) et le bisphénol A bis(diphénylphosphate), les phosphonates tels que le diméthylphosphonate, les polyphosphates tels que les polyphosphates de mélamine, les polyphosphates d'ammonium, et les oxydes de phosphine tels que l'oxyde de triphénylphosphine, l'oxyde de tri-(3-hydroxypropyl)phosphine, et les oxydes de bis(p-hydroxyphényl) alkyl phosphine. 4. Utilisation selon l'une quelconque des revendications 1 à 3, caractérisée en ce que le composé organophosphoré est un sel d'acide phosphinique de formule (I) : R2i dans laquelle :- R' et R2 sont identiques ou différents et représentent une chaîne alkyle linéaire ou branchée comprenant de 1 à 6 atomes de carbones, préférentiellement de 1 à 3 atomes de carbones, et/ou un radical aryle ; - M représente un ion calcium, magnésium, aluminium et/ou zinc, préférentiellement un ion magnésium et/ou aluminium ; Z représente 2 ou 3, préférentiellement 3. 5. Utilisation selon l'une quelconque des revendications 1 à 4, caractérisée en ce que le composé organophosphoré est un sel ou un acide phosphinique choisi parmi le groupe comprenant : l'acide diméthyl phosphinique, l'acide éthylméthyl phosphinique, l'acide diéthyl phosphinique, l'acide méthyl-n-propyl phosphinique, et/ou leur mélange. 6. Utilisation selon l'une quelconque des revendications 1 à 5, caractérisée en ce que la partie thermoplastique comprend de 1 à 30 % en poids de composés organophosphorés. 7. Utilisation selon l'une quelconque des revendications 1 à 6, caractérisée en ce que la partie thermoplastique comprend en outre un composé produit de réaction entre l'acide phosphorique et la mélamine et/ou un produit de réaction entre l'acide phosphorique et un dérivé de condensation de la mélamine. 8. Utilisation selon l'une quelconque des revendications 1 à 7, caractérisée en ce que la partie thermoplastique comprend une matrice thermoplastique choisie dans le groupe comprenant : les résines oléfiniques tels que le polyéthylène, polypropylène, et polybutylène, polyisobutylène, les résines styréniques tels que les polystyrènes et copolymères acrylonitrile butadiène styrène, les polyamides, les polyactétals, les polyesters tels que le polyéthylène téréphthalate et le polybutylène téréphthalate, les polycarbonates, les polyester carbonates, les résines polysulfones, les polyphénylènes oxydes, les polyphénylène éthers, les polyphénylènes sulfides, les polymères vinyliques et leurs copolymères commel'acétate de polyvinyle, l'alcool polyvinylique, le chlorure de polyvinyle, leurs dérivés et/ou leurs mélanges. 9. Utilisation selon l'une quelconque des revendications 1 à 8, caractérisée en ce que la partie thermoplastique comprend une matrice polyamide choisie dans le groupe comprenant le polyamide 6, le polyamide 66, le polyamide 11, le polyamide 12, le polymétaxylylènediamine (MXD6), les mélanges et copolymères à base de ces polyamides. 10. Article comprenant au moins en contact ou à proximité une partie métallique et une partie thermoplastique ; ladite partie thermoplastique comprenant en tant qu'agent ignifugeant un composé organophosphoré. 11. Procédé de fabrication d'un article selon la revendication 10 comprenant au 15 moins une étape de mélange dans une matrice thermoplastique d'un composé organophosphoré. 12. Article selon la revendication 10 choisi dans le groupe comprenant des prises électriques, des disjoncteurs électriques, des programmateurs, notamment pour 20 appareils électroménagers, des alarmes antivols, des interrupteurs électriques, des adaptateurs électriques, des câbles, des batteries et testeurs de batteries, des téléphones, et des bobines.